ПЛАСТИЧНАЯ СМАЗКА
GREASE

Изобретение относится к смазочным материалам и может быть использовано в области машино- и приборостроения для смазки узлов трения машин и механизмов.
Известна высокотемпературная пластичная смазка ЦИАТИМ-221 на основе полиорганосилоксановой жидкости 132-25, загущенной кальциевым мылом стеариновой кислоты с добавлением церизина-80 и пакета присадок (ГОСТ 9433-80).
Смазка обладает хорошими вязкостно-температурными характеристиками. Однако трибометрические свойства у нее низкие и недостаточен температурный предел работоспособности.
Известна также смазка «Силкон» на основе ЦИАТИМ-221 с добавлением эфира и комплекса меди (патент РФ №2119533, С07М 161/00, 1998 г.), обладающая хорошими вязкостно-температурными смазочными характеристиками. Однако она имеет недостаточно высокие смазочные свойства.
Техническим результатом изобретения является повышение противоизносных и нагрузочных характеристик смазки, что приводит к расширению области применения и увеличению ресурса работы узлов трения машин и механизмов.
6
10
Технический результат достигается тем, что смазка на основе ЦИАТИМ-221 и добавок содержит в качестве добавок синтетическое масло на основе эфира пентаэритрита и жирных кислот фракции С-С и присадку -{5,7,12,14-тетраметилбензо[b,i]-1,4,8,11тетра-аза[14]аннуленато}медь (II) формулы:
при следующих соотношениях компонентов, % мас.:
синтетическое масло - 1,8-18;
присадка - 1,2-12;
ЦИАТИМ-221 - остальное.
6
10
В качестве масла на основе эфира пентаэритрита и жирных кислот фракции С-С может быть использовано, например, смазочное масло Б-3В (ТУ 38-101285-85, изготовитель ЗАО «Завод имени Шаумяна»).
Изобретение обладает изобретательским уровнем, так как не известно использование {5,7,12,14-тетраметилбензо[b,i]-1,4,8,11 тетра-аза[14] аннуленато} меди (II) в качестве присадки в смазочных композициях для улучшения смазочных характеристик.
Смазку (силкон-6) готовят, например, получением концентрата при нагревании до 70-80°С и интенсивном перемешивании масла, например Б-3В, и присадки. Для получения пластичной смазки в смазку ЦИАТИМ-221 добавляют нагретый до 60-70°С концентрат при интенсивном перемешивании.
{5,7,12,14-тетраметилбензо[b,i]-1,4,8,11тетрааза[14]аннуленато}медь (II) получали конденсацией 1,2-диаминобензола, ацетилацетона и моногидрата ацетата меди по методике, описанной в литературе [1-3]:
1. P.C.Andrews, J.L.Atwood, L.J.Barbour, P.D.Croucher, P.J.Nichols, N.O.Smith, B.W.Skelton, A.H.White, C.L.Raston // J. Chem. Soc, Dalton Trans., 1999. P.2927- 2932.
2. G.Riccard, A.Bavoso, A.Rosa, F.Lely, Y.Cizov // J. Chem. Soc, Dalton Trans. 1995. P.2385.
3. F.A.Cotton, J.Czuchasowska - Wiesinger. // Acta Crystallogr. Sect. C.1992. V.48. P.1434-1437.
Смесь 1,0 (0,01 моль) 1,2-диаминобензола и 1,0 г (0,005 моль) моногидрата ацетата меди в 50 мл абсолютного бутанола в атмосфере аргона кипятят с обратным холодильником в течение 2-х часов и затем добавляют 1,0 г (0,01 моль) ацетилацетона. Продолжают нагревание еще в течение 20 часов. Выпавший по охлаждении осадок комплекса отфильтровывают, промывают гексаном и высушивают в шкафу при 100°С.
пл
Зеленые кристаллы, Т>250°С. Выход 0,68 г (35%).
Найдено, %: С 63.50, Н 5.61, N 14.49, Cu 16.42.
22
22
4
Для CHNCu вычислено, %: С 63.47, Н 5.72, N 14.44, Cu 16.38.
Противоизносные свойства определяли на четырехшариковой машине трения по ГОСТ 9490-75.
Температуру каплепадения определяли по ГОСТ 6793-53.
Данные испытаний смазки с использованием в качестве масла масла БЗВ приведены в таблице.
Для сравнения в таблице под номером состава 2 приведены данные испытаний для смазочной композиции «Силкон» (патент РФ №2119533) состава ЦИАТИМ-221 - 79,5 мас.%, эфир диоктилфталата - 15 мас.%, комплекс бис-(2-окси-нафтальалкилимината)меди - 4 мас.%, порошок фторопласта - 1,5 мас.%.
Таблица
№ образ-ца
Количество ЦИИАТИМ-221, мас.%
Количество, вес.%
Свойства
Р<sub>кр</sub>, кг
d<sub>сp</sub>., мм
Т° каплепадения
присадка
Б-3В
1
100
-
-
95
2,20
190
2
Смазка «Силкон»
-
-
135
1,40
220
3
97
1,2
1,8
135
1,50
230
4
95
2
3
260
1,10
320
5
90
4
6
390
0,57
340
6
85
6
9
400
0,36
340
7
80
8
12
420
0,28
320
8
75
10
15
400
0,35
300
9
70
12
18
350
0,70
270
10
60
18
22
150
1,30
220
Как видно из данных таблицы, при часовых испытаниях критическая нагрузка увеличивается до 3,1 раз по сравнению с прототипом (смазка «СИЛКОН») и до 4,4 раза по сравнению с ЦИАТИМ-221, а диаметр пятна износа уменьшается до 5 раз по сравнению со смазкой «СИЛКОН» и до 7,8 раз по сравнению с ЦИАТИМ-221. При этом температура каплепадения повышается на 10-120°С по сравнению со смазкой «СИЛКОН» и на 40-150°С по сравнению с ЦИАТИМ-221.
Таким образом, смазка (силкон-6) обладает улучшенными смазочными характеристиками.